(57)【要約】【課題】改善された特性を有するキャリアテープ、カバーテープ又は帯電防止バッグを提供する。【解決手段】電子部品を輸送するためのキャリアテープ、カバーテープ又は静電気防止バッグは、０．０１重量％〜３重量％のポリマー及びカーボンナノチューブから構成される。カーボンナノチューブは、任意の数の壁及び約１００ｎｍ未満で任意の所望のサイズの直径寸法を有することができる。カーボンナノチューブを含むキャリアテープ、カバーテープ又はバッグは、１×１０５〜１×１０１２Ω／ｓｑの測定静電気散逸範囲及び６０％〜９０％の光透過率を有する。カーボンナノチューブを含むキャリアテープ、カバーテープ又はバッグは、表面欠陥、高密度の絡み合い及び集塊を減少させる。カーボンナノチューブを含む静電気防止バッグは、所望のサイズのバッグに製造されるシート状に形成することができる。【選択図】なし【特許請求の範囲】
【請求項１】
キャリアテープであって、整列した複数のポケットを含み、前記ポケットは電子部品の輸送用に構成及び配置されており、キャリアテープは複数の材料から形成され、前記複数の材料はポリマー及びカーボンナノチューブを含み、ポリマーは前記複数の材料のうち０．９９重量％〜９９重量％を占め、カーボンナノチューブは前記複数の材料のうち０．０１重量％〜３重量％を占めるキャリアテープ。
【請求項２】
カーボンナノチューブは、単層カーボンナノチューブ、二層カーボンナノチューブ、及び三層又は多層カーボンナノチューブ、及びそれらの組み合わせからなる群から選択される、請求項１に記載のキャリアテープ。
【請求項３】
二層カーボンナノチューブ及び三層又は多層カーボンナノチューブにおける隣接する層間の離間距離は０．２０ｎｍ〜０．３４ｎｍである、請求項２に記載のキャリアテープ。
【請求項４】
カーボンナノチューブは各々１ｎｍ〜１００ｎｍの直径寸法を有する、請求項２に記載のキャリアテープ。
【請求項５】
カーボンナノチューブは各々６００ｍ２／ｇ〜１０００ｍ２／ｇの表面積を有する、請求項２に記載のキャリアテープ。
【請求項６】
カーボンナノチューブは３０００：１〜６０００：１のアスペクト比を有する、請求項２に記載のキャリアテープ。
【請求項７】
カーボンナノチューブは、キャリアテープの押出しの前に、未加工カーボンナノチューブ材料としてポリマーに添加される、請求項１に記載のキャリアテープ。
【請求項８】
ポリマーは、ポリカーボネート（ＰＣ）、アクリロニトリルブタジエンスチレン（ＡＢＳ）、ポリプロピレン（ＰＰ）、ポリスチレン（ＰＳ）、ポリエチレンテレフタレート（ＰＥＴ）、高密度ポリエチレン（ＨＤＰＥ）、低密度ポリエチレン（ＬＤＰＥ）、直鎖状低密度ポリエチレン（ＬＬＤＰＥ）、スチレン−アクリロニトリル（ＳＡＮ）、ポリエチレン（ＰＥ）、ポリエステル（ＰＥＴＥ）及びそれらの組み合わせからなる群から選択される、請求項１に記載のキャリアテープ。
【請求項９】
１×１０５〜１×１０１２Ω／ｓｑの測定静電気散逸範囲を有する、請求項１に記載のキャリアテープ。
【請求項１０】
６０％〜９０％の光透過率を有する、請求項２に記載のキャリアテープ。
【請求項１１】
６０％〜７０％のヘイズ値を有する、請求項１０に記載のキャリアテープ。
【請求項１２】
２５％〜４５％の透明度を有する、請求項１１に記載のキャリアテープ。
【請求項１３】
１０％以下の表面欠陥の測定値を有する、請求項２に記載のキャリアテープ。
【請求項１４】
５％以下の高密度絡み合いの測定値を有する、請求項２に記載のキャリアテープ。
【請求項１５】
５％以下の集塊の測定値を有する、請求項２に記載のキャリアテープ。
【請求項１６】
１％以下の炭素材料移動（剥離）の測定値を有する、請求項２に記載のキャリアテープ。
【請求項１７】
キャリアテープはさらにカバーテープを含み、カバーテープは熱活性化接着剤又は感圧接着剤を有し、カバーテープは、前記ポリマー及び前記カーボンナノチューブから形成された少なくとも１つの層を有する、請求項１に記載のキャリアテープ。
【請求項１８】
カバーテープであって、長尺のテープ部分を含み、前記長尺のテープ部分は複数の材料から形成され、前記複数の材料はポリマー及びカーボンナノチューブを含み、ポリマーは前記複数の材料のうち０．９９重量％〜９９重量％を占め、カーボンナノチューブは前記複数の材料のうち０．０１重量％〜３重量％を占め、前記長尺のテープ部分は、熱活性化又は圧力活性化を介してキャリアテープに結合するように構成及び配置されているカバーテープ。
【請求項１９】
帯電防止バッグであって、複数の層を含み、前記複数の層は積層されて互いに結合され、前記帯電防止バッグは電子部品の輸送用に構成及び配置されており、前記複数の層のうちの少なくとも１つは複数の材料から形成され、前記複数の材料はポリマー及びカーボンナノチューブを含み、ポリマーは前記複数の材料のうち０．９９重量％〜９９重量％を占め、カーボンナノチューブは前記複数の材料のうち０．０１重量％〜３重量％を占める帯電防止バッグ。
【発明の詳細な説明】
【技術分野】
【０００１】
本発明は、概して、カバーテープ及び帯電防止バッグによって囲まれた状態でキャリアテープによって輸送される電子部品用の帯電防止包装に関し、帯電防止包装は少なくとも部分的にカーボンナノチューブで形成される。帯電防止包装にカーボンナノチューブを含めることは、包装製品の静電気散逸性及び導電性を改善する。
【背景技術】
【０００２】
現在、カーボンブラックは、キャリアテープの形成に用いられる標準的に絶縁された材料の導電性を高めるために、キャリアテープにその厚さにわたり均一に添加されるか、又は上部キャップ層及び下部キャップ層の一部として添加されている。カーボンブラック材料の使用は、電子部品の輸送中にキャリアテープに沿った静電気の蓄積を減少させるのに役立つ。蓄積した静電気が放電すると、キャリアテープポケットや静電気防止バッグに入れられて搬送されている敏感な電子部品を損傷させたり、破壊したりする可能性がある。
【０００３】
キャリアテープは、押出されたストック材料から製造することができる。押出されたストック材料は、直接又は再加熱してから、連続工程にてキャリアテープ、カバーテープ又は帯電防止バッグに形成することができる。
【０００４】
現在の静電気防止バッグは、外側層の間の少なくとも１つの箔又は金属化フィルム層と共に積層されている多層から形成されている。少なくとも１つの箔又は金属化フィルム層は、バッグに入れて輸送される電気的に敏感な製品を保護するために、バッグの内容物から電気又は静電気を逸らし又は散逸させるのに使用される導電経路を提供する。静電気の散逸により、静電気防止バッグに入れて輸送される敏感な電子部品を損傷又は破壊する虞のある静電荷が減少する。
【０００５】
静電気防止バッグの層数は、通常３〜５の範囲である。層のうちの１つ以上は、静電気防止性、防湿性、又は耐破壊性などの特性が異なる材料からなってもよい。静電気防止バッグ内の個々の層は通常、０．０１２７ｍｍ〜０．０７６２ｍｍ（０．０００５インチ〜０．００３インチ）の厚さであり、バッグ全体としての厚さは０．０５０８ｍｍ〜０．２０３ｍｍ（０．００２インチ〜０．００８インチ）の範囲である。典型的な３層バッグには、静電気散逸性ポリエステル外層、中央のホイルシールド及び静電気散逸性ポリエチレン内側層が使用され得る。追加の層は、強度、防湿性又は静電防止性を更に高めるためにナイロン又は他のポリマーを含むことができる。５層バッグは、単一のホイルシールドの代わりに、中央のポリエステル層によって分離された２つのアルミニウムホイルシールドを含むことができる。
【０００６】
様々な材料を一緒に積層してバッグ材料を形成するときに、静電気防止バッグ内に防湿保護を施してもよい。
カバーテープの一般的な構成は３層を含む。第１の層は典型的にはカバーテープに剛性を与える二軸延伸フィルムからなる。第１の層は、ポリエチレンテレフタレート（ＰＥＴ／ＢＯ−ＰＥＴ）などのポリエステルから形成されてもよい。第２の層又は中間材料は、ポリエチレン（ＰＥ）、ポリプロピレン（ＰＰ）、及びエチレン−酢酸ビニルコポリマー（ＥＶＡ）から形成され得、シーラント層を使用して第１の層に結合され得る。他のポリマー／化合物を使用してもよい。第３の材料である上記シーラントは、中間材料に使用されている材料によって異なる。第３の材料は、通常、エチレン−酢酸ビニルコポリマー（ＥＶＡ）、ポリウレタン系樹脂（ＰＵ）、ポリエチレン樹脂（ＰＥ）、ポリ塩化ビニル（ＰＶＣ）などを含むがこれらに限定されない２つ以上の一般的なシーラントポリマー成分から形成される。
【０００７】
【化１】
2020011776.tif 000002
現在のカバーテープは一般に、ポリ（３，４−エチレンジオキシチオフェン／ポリスチレンスルホン酸）（ＰＥＤＯＴ／ＰＳＳ）、ポリ（３−プロピル−チオフェン）、ポリ（３−エチルピロール）を含むがこれらに限定されないπ電子共役導電性ポリマー；酸化チタン、酸化亜鉛、酸化スズ、カーボンブラック、又はそれらの組み合わせなどの導電性を有する微粉末を使用する。共役導電性ポリマーは、フィルム層の導電性を高めるためのベースフィルム層への添加剤とすることができる。カバーテープを使用する際、フィルム層をブロックし、カバーテープの装置側での静電気を防止する熱活性化接着剤でこの層は被覆されている。
【０００８】
なお、上記で言及ないし記載された技術に関し、本明細書で言及する任意の特許、刊行物又は他の情報は、本発明の「先行技術」であると自認することを意図したものではない。
【０００９】
本出願に記載されている全ての米国特許及び米国特許出願ならびに他の全ての公開文献は、その全体が参照により本明細書に組み入れられる。
【先行技術文献】
【特許文献】
【００１０】
【特許文献１】米国特許出願公開第２００８／００８５４０５号明細書
【非特許文献】
【００１１】
【非特許文献１】Ｅｆｆｉｃｉｅｎｔ  ｃｏａｔｉｎｇ  ｏｆ  ｔｒａｎｓｐａｒｅｎｔ  ａｎｄ  ｃｏｎｄｕｃｔｉｖｅ  ｃａｒｂｏｎ  ｎａｎｏｔｕｂｅ  ｔｈｉｎ  ｆｉｌｍｓ  ｏｎ  ｐｌａｓｔｉｃ  ｓｕｂｓｔｒａｔｅｓ，Ｍ  Ｈ  Ａｎｄｒｅｗ  Ｎｇ、Ｌｙｓｉａ  Ｔ  Ｈａｒｔａｄｉ、Ｈｕｉｗｅｎ  Ｔａｎ及びＣ  Ｈ  Ｐａｔｒｉｃｋ  Ｐｏａ、２００８年４月１５日公開、英国物理学会出版局、Ｎａｎｏｔｅｃｈｎｏｌｏｇｙ、第１９巻、第２０号
【発明の概要】
【００１２】
本発明の範囲を限定することなく、本発明の特許請求の範囲に記載のいくつかの実施形態の簡単な説明を以下に記載する。本発明の要約された実施形態及び／又は本発明のさらなる実施形態のさらなる詳細は、以下の発明の詳細な説明に見出され得る。
【００１３】
一実施形態では、キャリアテープは整列した複数のポケットを含み、テープ及びポケットは電子部品を輸送し、キャリアテープは、０．９９重量％〜９９重量％のポリマー及び０．０１重量％〜３重量％のカーボンナノチューブから形成される。
【００１４】
別の実施形態では、カーボンナノチューブは、単層カーボンナノチューブ、二層カーボンナノチューブ、及び三層以上のカーボンナノチューブ、ならびにそれらの組み合わせからなる群から選択される。
【００１５】
別の代替実施形態では、二層カーボンナノチューブ及び三層以上のカーボンナノチューブにおいて、隣接する層間の離間距離は０．２０ｎｍ〜０．３４ｎｍである。
少なくとも１つの実施形態では、各カーボンナノチューブは１ｎｍ〜１００ｎｍの直径寸法を有する。
【００１６】
いくつかの実施形態において、各カーボンナノチューブは６００ｍ２／ｇ〜１０００ｍ２／ｇの表面積を有する。
少なくとも１つの代替実施形態では、キャリアテープ、カバーテープ又は静電気散逸性バッグに使用されるカーボンナノチューブは、長さ対直径の比が３０００：１〜６０００：１のアスペクト比を有する。
【００１７】
いくつかの代替実施形態では、カーボンナノチューブは、キャリアテープの押出し前又は静電気散逸性バッグの製造に使用されるシートの形成中に、未加工カーボンナノチューブ材料としてポリマーに添加される。
【００１８】
少なくとも１つの代替実施形態では、ポリマーは、ポリカーボネート（ＰＣ）、アクリロニトリルブタジエンスチレン（ＡＢＳ）、ポリプロピレン（ＰＰ）、ポリスチレン（ＰＳ）、ポリエチレンテレフタレート（ＰＥＴ）、高密度ポリエチレン（ＨＤＰＥ）、低密度ポリエチレン（ＬＤＰＥ）、直鎖状低密度ポリエチレン（ＬＬＤＰＥ）、スチレン−アクリロニトリル（ＳＡＮ）、ポリエチレン（ＰＥ）、ポリエステル（ＰＥＴＥ）及びそれらの組み合わせからなる群から選択される。
【００１９】
少なくとも１つの代替実施形態では、カーボンナノチューブを含むキャリアテープ、カバーテープ、又は静電気散逸性バッグは、１×１０５〜１×１０１２Ω／ｓｑの測定静電気散逸範囲を有する。
【００２０】
いくつかの実施形態において、カーボンナノチューブを有するキャリアテープ、カバーテープ、又は静電気散逸性バッグは、６０％〜９０％の光透過率、６０％〜７０％のヘイズ値、及び／又は２５％〜４５％の透明度を有する。
【００２１】
いくつかの実施形態において、カーボンナノチューブを含むキャリアテープ、カバーテープ、及び／又は静電気散逸性バッグは、表面欠陥を低減し、高密度の絡み合いを低減し、及び／又は製造工程中の集塊を低減する。
【００２２】
少なくとも１つの実施形態では、カーボンナノチューブを含むキャリアテープ、カバーテープ、及び／又は静電気散逸性バッグは、炭素材料の移動を減少させる。
少なくとも１つの代替実施形態では、キャリアテープはカバーテープを含み、カバーテープは熱活性化接着剤又は感圧接着剤を有し、カバーテープは少なくとも１つの層から形成され、前記少なくとも１つの層はポリマー及びカーボンナノチューブを含む。
【００２３】
熱活性化接着剤層にカーボンナノチューブを利用することにより、キャリアテープポケット内部の静電制御を改善することが可能になる。これは、キャリアテープのポケットに入れられて運ばれる敏感な電子部品を損傷又は破壊する虞のある静電気の蓄積を減らすのに役立つ。カーボンナノチューブを使用して、ベースフィルム層の表面抵抗率を制御し、透明材料を維持することもできる。
【００２４】
カバーテープは、熱活性化接着剤コーティング全体にわたって、又はベースポリマーフィルム中に分散したカーボンナノチューブ（ＣＮＴ）を含む。どちらの場合も、ベースフィルム及び接着剤コーティングの表面抵抗率を制御することができ、キャリアテープのポケットにカバーテープで密封された静電気に弱い装置の静電放電による損傷を防ぐことができる。カーボンナノチューブは、一貫した再現性のある表面抵抗率（ＳＲ）の測定値を提供し、加熱及び形成サイクルによる影響が少ない。基材に追加されるＣＮＴは少量であるため、完成品は透明である。半透明から透明な材料は、装填、輸送及びピックアンドプレース作業中にポケットの中の装置を見ることができるという利点を有する。
【００２５】
ＣＮＴは高いアスペクト比を有し、最小限の添加量で表面抵抗率を一定レベルで制御することができる。カーボンナノチューブは単層カーボンナノチューブ及び多層カーボンナノチューブの両方を含み、どちらもカバーテープ接着剤及びバッキングフィルムテープへの導電性添加剤として使用することができる。
【００２６】
ＣＮＴは、カバーテープに一般的なポリエステルやポリオレフィンなどの様々なポリマーに組み込むことができるが、それらに限定されない。
ＣＮＴを用いたコーティング製品の製造は、硬化前のコーティング混合物にカーボンナノチューブを添加し、混合して分散させ、塗布することによって達成することができる。カーボンナノチューブは、マスターバッチ中のＣＮＴの割合に応じて様々な比率で混合することができ、これはカバーテープの熱活性化接着剤に求められる最終表面抵抗率に基づく。
【００２７】
フィルムの場合は、最終樹脂にＣＮＴを予備混合したものを押出機に直接供給してもよいし、あるいはベースフィルムと親和性でありかつ押出前のベース樹脂と混合可能な担体材料を使用してカーボンナノチューブを添加することもできる。
【００２８】
本発明を特徴付けるこれら及び他の実施形態は、添付の特許請求の範囲において詳細に示され、その一部を形成する。しかし、本発明、その使用によって得られる利点及び目的をさらに理解するために、本明細書のさらなる部分を形成する図面及び本発明の実施形態が示され説明されている添付の説明事項を参照されたい。
【発明を実施するための形態】
【００２９】
いくつかの実施形態において、本明細書に開示されるカーボンナノチューブを含むキャリアテープの発明は、均質な押出材料中のキャリアテープ全体に分散されるか、又は多層押出材料のキャップ層としてカーボンナノチューブ（ＣＮＴ）を利用する。カーボンナノチューブは、より一貫した再現性のある表面抵抗率（ＳＲ）の測定値を提供する。カーボンナノチューブを利用した静電気散逸性材料は、１×１０５〜１×１０１２Ω／ｓｑの範囲の表面抵抗率の測定値を有する。このレベルの表面抵抗率は、静電放電による部品への損傷の可能性を減らす。カーボンナノチューブをポリマーと組み合わせて使用することにより、より高いＳＲ測定値（１０のべき乗で６すなわち１０＾６）を有するカーボンブラックと比較して、ＳＲ測定値をより狭い範囲（１０のべき乗で３）に狙って制御することができる。カーボンナノチューブに伴うより小さい粒径により、材料分散性がより向上し、延伸時の密度変化がより一定になるため、カーボンナノチューブを用いて製造した製品は、キャリアテープの形成中に使用される加熱及び形成サイクルから受ける影響が少ない。
【００３０】
特定の実施形態において、一般的なカーボンナノチューブは、単層、二層、及び多層のバリエーションで存在し、多層のバリエーションでは、隣接する各壁の間隔は約０．３４ｎｍである。カーボンナノチューブの直径は、約１ｎｍ〜約１００ｎｍである。
【００３１】
他の実施形態では、１ｎｍ〜１００ｎｍの範囲のサイズのカーボンナノチューブで許容できる静電気散逸範囲が得られるように、より少量の、通常約３％以下のカーボンナノチューブが使用される。
【００３２】
開示されているサイズ範囲を有するカーボンナノチューブの基材への添加量と比較して、製造された製品に匹敵する表面抵抗率を得るために基材に添加されるカーボンブラックの量は約１０〜１５％である。
【００３３】
少なくとも１つの実施形態において、カーボンナノチューブは、ポリカーボネート（ＰＣ）、アクリロニトリルブタジエンスチレン（ＡＢＳ）、ポリプロピレン（ＰＰ）、及びポリスチレン（ＰＳ）、ポリエチレンテレフタレート（ＰＥＴ）、高密度ポリエチレン（ＨＤＰＥ）、低密度ポリエチレン（ＬＤＰＥ）及び直鎖状低密度ポリエチレン（ＬＬＤＰＥ）、スチレン−アクリロニトリル（ＳＡＮ）、ポリエチレン（ＰＥ）、又はポリエステル（ＰＥＴＥ）などの様々なポリマーから形成される基材に、他の熱可塑性材料とともに組み込まれ得る。カーボンナノチューブの使用は、上記で特定されたポリマーと共に使用することに限定されず、他のポリマー、又は複合材料を含む他の材料と共に使用されてもよい。
【００３４】
いくつかの実施形態では、所望のＳＲレベルを得るために少量のＣＮＴ材料が使用されるので、完成包装製品はカーボンブラック材料を使用した場合と比較してより透明になる。カーボンブラックを用いて形成された現在の包装材料は不透明であるが、ＣＮＴを用いて形成された包装材料は使用されるＣＮＴの量に応じて６０％〜９０％の光透過率を有する。カーボンナノチューブ材料の使用中、包装材料に見られるヘイズは６０％〜７０％の範囲にあり、包装材料の透明度は２５％〜４５％の範囲にある。カーボンブラック材料はキャリアテープを黒く不透明にするので、カーボンブラック材料を用いて作られたキャリアテープのこれらの値は一般に０％である。光透過率、ヘイズ値及び透明度は、キャリアテープに使用される基材の種類及びその初期の基材特性に応じて変化し得る。
【００３５】
少なくとも１つの実施形態では、カーボンナノチューブを用いて形成されたキャリアテープ用の半透明から透明な材料は、電子部品の装填、輸送及びピックアンドプレース作業中にキャリアテープポケットに配置された電子装置を個人が見ることができるという利点を有する。半透明キャリアテープはまた、ポケットに入ったデバイスを検証するためのポケット穴を必要としないため、ポケット穴の打ち抜き中に形成され得る屑がポケット内に入る可能性が低くなる。
【００３６】
いくつかの実施形態では、カーボンブラック材料の代わりにカーボンナノチューブを使用すると、表面欠陥（ゲル／尖端など）が減少するため、キャリアテープの表面仕上げが改善される。尖端の減少は、カーボンブラック材料の使用と比較したＣＮＴ材料の添加剤としての使用及びより少量の添加に関係している。
【００３７】
少なくとも１つの実施形態では、キャリアテープ又は帯電防止バッグの形成に使用される添加剤の割合が低いほど、包装材料全体にＣＮＴがより安定して分散するようになり、高密度の絡み合い又は集塊の蓄積が減少する。集塊は、ナノ材料の粒子が集まったものであり、永久的に一緒に引き寄せられた１０から１０００の個々のナノ粒子からなる。これが存在すると、元のナノ粒子のサイズが大幅に増大する。この状況は、最終的に導電性などの意図された特性を変化させることにつながり得る。
【００３８】
少なくとも１つの実施形態において、基材への添加材料の分散不良は、２つの重要な結果をもたらす：１つは静電放電をより容易に伝導することになる表面上の大量の未分散材料であり、もう１つは静電放電を低減する粒子間の間隙である。
【００３９】
いくつかの実施形態において、カーボンナノチューブを用いて形成されたキャリアテープは、添加剤の含有量がより少なく粒径がより小さいために、カーボンブラック系材料と比較してカーボン材料の移動（剥離）が少ない。カーボンブラックは絡み合って比較的大きな表面積を形成するので、キャリアテープポケット内のカーボンブラック表面積と接触している装置又は材料の表面上に、削り取られて移動（剥離）しやすくなる。一般的なカーボンブラックは、個々の一次粒子として存在するのではなく、多数の粒子が結合して５０μｍ〜５００μｍの共通サイズを有する凝集体を形成している。一方、ＣＮＴ材料は１ｎｍ〜１００ｎｍの範囲のサイズである。
【００４０】
いくつかの実施形態では、カーボンナノチューブはカーボンブラック（凝集して不規則な形状を有する）と比較してより高いアスペクト比（３０００：１〜６０００：１の長さ／直径比）を有するため、ＣＮＴは体積当たりの露出表面が大きく、ＣＮＴをより効果的な導体にしている。アスペクト比は、直径に対する長さの比である。ＣＮＴのアスペクト比が高いほど、カーボンブラック材料と比べて表面積の割合が高くなる。カーボンブラックはまた、通常、重なり合った凝集体を有し、これはカーボンブラックの有効表面積をさらに減少させる。ＣＮＴの表面積は６００ｍ２／ｇ〜１０００ｍ２／ｇの範囲であるのに対し、カーボンブラックは５０ｍ２／ｇ〜１５０ｍ２／ｇの範囲である。カーボンブラック材料を用いて形成されたキャリアテープと比較して、ＣＮＴを用いて形成されたキャリアテープはより効果的な導体となる。
【００４１】
多くの実施形態において、カーボンナノチューブは、単層カーボンナノチューブ及び多層カーボンナノチューブの両方を含み、これらは、キャリアテープへの導電性添加剤として利用され得る。
【００４２】
いくつかの実施形態では、カーボンナノチューブを用いた押出製品／ポリマーからのキャリアテープの製造は、カーボンナノチューブをペレット化された状態で押出機に加えることによって達成され得る。これには、キャリアテープの材料とは別のポリマーを使用し、ＣＮＴの量は、単層ＣＮＴ及び多層ＣＮＴの両方について、０．０１重量％から最大３重量％までの範囲で提供される。カーボンナノチューブ及びポリマー担体は、マスターバッチに望まれる目標の表面抵抗率に応じて、本明細書で言及したようなＬＬＤＰＥ、ＰＥＴ、ＳＡＮ、ＡＢＳなどの熱可塑性材料と、あるいはこれらの材料と同等な材料と、０．０１％から最大３％までの様々な比率で混合できる。マスターバッチに望まれる目標の表面抵抗率は、キャリアテープに求められる最終表面抵抗率に基づく。カーボンナノチューブを、押出機に直接供給することができる最終樹脂に予備配合することも可能である。これは、ＣＮＴと所望の熱可塑性樹脂とを押出機で混合し、押出生成物をペレット化することによって行われる。
【００４３】
少なくとも１つの実施形態では、キャリアテープは、静電気散逸性又は導電性のためにキャリアテープと一体化されたカーボンナノチューブを利用してもよい。カーボンナノチューブを含むキャリアテープは、ＣＮＴを含む樹脂をシート状に押し出すことによって形成することができる。次いで、このシートを、接触加熱、ＩＲ加熱、又は対流加熱などの加熱方法を用いた熱成形操作で再加熱し、次いで成形工具及びダイを使用してエンボス加工、空気圧又は真空成形によってポケットを形成することができる。ＣＮＴを有するシートは、押出してダイ上に直接キャスティングし、その後カーボンナノチューブを組み込んだキャリアテープを形成することもできる。これらの方法は、０．０１５％から最大約３％の範囲のカーボンナノチューブを利用する。
【００４４】
いくつかの実施形態において、カーボンナノチューブは、押出工程中に未加工の形態で添加されてもよく、あるいは予め配合された濃縮添加剤として添加されてもよい。あるいは、カーボンナノチューブは、製造工程中に押出機に直接供給するために樹脂供給業者によって他のポリマーと配合されてもよい。押出し後、ＣＮＴを含む樹脂をキャリアテープ材料全体に分散させることができ、あるいは多層製品内の層の組み合わせで使用されるように特定の層と一体化することができる。
【００４５】
カーボンナノチューブを含むキャリアテープの表面抵抗率の目標値は一般に１×１０５〜１×１０１２Ω／ｓｑの範囲であり、これは国家規格ＡＮＳＩ／ＥＳＤ−Ｓ５４１によって定義される静電気散逸範囲として知られ、カーボンナノチューブのレベルは最終製品の目標値を満たすために調整される。
【００４６】
別の実施形態では、静電気防止バッグは、バッグ全体に均一な材料として分散されているカーボンナノチューブ（ＣＮＴ）か、又は一緒に積層されて多層積層材料を形成し得る１つ以上の個々の層に組み込まれたＣＮＴを利用する。静電気防止バッグの層の総数は、通常３〜５の範囲であり、内側及び外側に静電気散逸層があり、静電気散逸層の間又は内部にホイル層が配置されている。
【００４７】
カーボンナノチューブは、より安定した再現性のある表面抵抗率（ＳＲ）の測定値を提供し、静電気防止バッグの一部として使用される積層バッグ材料の製造中の加熱及び加工サイクルによる影響を受けにくい。より少量のＣＮＴ（典型的にはカーボンブラック材料の１０〜１５％と比較して３％未満のＣＮＴ）が、静電気防止バッグの外層に使用するための基材樹脂に添加される。基材は典型的にはポリエステル又はポリエチレンを使用するが、静電気散逸特性を有するように、カーボンナノチューブなどの静電気散逸性化合物を混合した他のポリマーから製造することができる。ＣＮＴを添加した内層が、内側ホイル層を置き換えるために使用されてもよく、それにより静電気防止バッグをより透明又は半透明にする。静電気防止バッグに使用される半透明から透明な材料は、静電気防止バッグの使用中に、中に入れられた輸送中の内容物の目視観察を可能にし、個人が静電気防止バッグの内側に位置するラベルを読むことができるという利点を提供する。いくつかの実施形態では、ＣＮＴを使用した静電気防止バッグの中に配置された内側のバーコードを視認することができる。
【００４８】
いくつかの実施形態では、カーボンナノチューブはカーボンブラック（凝集して不規則な形状を有する）と比較してより高いアスペクト比（３０００：１〜６０００：１の長さ／直径比）を提供するため、ＣＮＴは体積当たりの露出表面が大きく、ＣＮＴを組み込んだ材料をより効果的な導体にしている。アスペクト比は、直径に対する長さの比である。ＣＮＴのアスペクト比が高いほど、カーボンブラックと比べて表面積の割合が高くなる。カーボンブラックはまた、通常、重なり合った凝集体を有し、これはカーボンブラックの有効表面積をさらに減少させる。ＣＮＴの表面積は６００〜１０００ｍ２／ｇの範囲であるのに対し、カーボンブラックは５０ｍ２／ｇ〜１５０ｍ２／ｇである。したがって、ＣＮＴを用いて形成されたキャリアテープや、静電気防止バッグに利用される多層材料は、カーボンブラック材料と比較して、より効果的な導体となる。カーボンナノチューブは、単層カーボンナノチューブ及び多層カーボンナノチューブの両方を含み、これらは、互いに積層されて静電気防止バッグやキャリアテープに形成される個々のポリマー層内の導電性成分として利用され得る。
【００４９】
いくつかの実施形態では、ＣＮＴを使用して押出成形又はブロー成形された静電気防止バッグを作製することは、担体として別の又は異なるポリマーを使用したペレットの状態でカーボンナノチューブを押出機に添加することによって達成され得る。カーボンナノチューブは、マスターバッチ中のＣＮＴの割合に応じて様々な比率で混合することができ、これは静電気防止バッグ、カバーテープ又はキャリアテープに求められる最終表面抵抗率に基づく。ＣＮＴを、静電気防止用バッグ、カバーテープ、又はキャリアテープの形成中に押出機に直接供給できる最終樹脂に予備配合することも可能である。
【００５０】
静電気防止バッグは、静電気散逸特性又は導電特性を提供するために、バッグを形成する材料の層内にカーボンナノチューブを利用してもよい。カーボンナノチューブは、ブロー成形フィルム又は押出成形シートのいずれにも組み込むことができ、そのブロー成形フィルム又は押出成形シートを、均質な材料又は多層積層のバッグ材料として使用することができる。カーボンナノチューブは、押出中に未加工の形態で添加されてもよく、あるいは予め配合された濃縮添加剤として添加されてもよい。
【００５１】
静電気防止バッグは、個別の包装された敏感な部品、電子部品及び装置、あるいはバルクコンテナ、テープとリールによる梱包、トレイ梱包又は他の包装に入った多数の部品や装置を保護するのに利用されてもよい。静電気防止バッグのサイズは、包装される物品の大きさにぴったり一致させることができる。静電気防止バッグは、物品を中に入れてヒートシールし輸送する前に、空気を除去するために真空密閉してもよい。あるいは、静電気防止バッグは、機械的手段又は接着手段によって封止されてもよい。あるいは、温度変化にさらされて結露した結果生じ得る腐食の可能性を減らすために、静電気防止バッグを密封する前に空気を不活性ガスで置き換えることもできる。
【００５２】
いくつかの実施形態では、ＣＮＴを用いた材料の表面抵抗率の目標値は、一般に１×１０５〜１×１０１０Ω／ｓｑの範囲であり、ＣＮＴの量は最終製品の表面抵抗率の目標値を満たすように調整される。
【００５３】
カバーテープは、熱活性化接着剤の静電気散逸性又は導電性を高めるために、カーボンナノチューブを接着剤に混合してベースフィルムをコーティングすることにより、又は、コーティング前に熱活性化接着剤と混合されるプレミックスキャリア材料として、カーボンナノチューブを利用することができる。
【００５４】
カバーテープのベースフィルムは、ベース材料と共に供給することができる親和性担体と予め混合させたカーボンナノチューブを用いて形成することができ、あるいは、ベースフィルムの形成中にカーボンナノチューブを押出機に直接投入して配合することができる。
【００５５】
カバーテープのシーラント材料は、カーボンナノチューブと直接混合してもよく、予備混合してもよく、又は直接配合してもよい。
表面抵抗率の目標値は一般に１×１０５〜１×１０１０Ω／ｓｑの範囲であり、ＣＮＴの量は最終製品の目標値を満たすように調整される。
【００５６】
実施例
実施例１：整列した複数のポケットを有するキャリアテープを以下の条件に従って形成した：
カーボンナノチューブは単層であり、各々約２０ｎｍの直径寸法を有する；
カーボンナノチューブの表面積は７５０ｍ２／ｇである；
カーボンナノチューブは４５０：１のアスペクト比を有する；
カーボンナノチューブは、押出成形前に基材に原料として添加した；
カーボンナノチューブは、形成されたキャリアテープの材料の約０．１重量％を構成した；
基材は、形成されたキャリアテープの以下の重量％を構成した：
ポリカーボネート（ＰＣ）（９９．９０％）；
形成されたキャリアテープの表面抵抗率は１×１０１２Ω／ｓｑであった；
形成されたキャリアテープの光透過率は８０％であった；
形成されたキャリアテープのヘイズ値は５０．５％であった；
形成されたキャリアテープの透明度は２６％であった；
形成されたキャリアテープの表面欠陥（尖端など）は０％の値に減少した；
形成されたキャリアテープにおける高密度の絡み合い又は集塊の蓄積の測定値は０％の値に減少した；
形成されたキャリアテープの炭素材料移動（剥離）の測定値は０％の値に減少した。
【００５７】
実施例２：整列した複数のポケットを有するキャリアテープを以下の条件に従って形成した：
カーボンナノチューブは二層又は多層であり、層間の離間距離は約０．３ｎｍである；
各カーボンナノチューブの直径は約５０ｎｍである；
カーボンナノチューブの表面積は６００ｍ２／ｇである；
カーボンナノチューブは３０００：１のアスペクト比を有する；
カーボンナノチューブは、押出成形前に予備配合された濃縮添加剤として基材に添加した；
カーボンナノチューブを有する予備配合された樹脂は、形成されたキャリアテープの材料の約２．５重量％を構成した；
カーボンナノチューブは、形成されたキャリアテープの材料の約０．２５重量％を構成した；
基材は、形成されたキャリアテープの以下の重量％を構成した：
ポリカーボネート（ＰＣ）（９７．５％）；
形成されたキャリアテープの表面抵抗率は１×１０８Ω／ｓｑであった；
形成されたキャリアテープの光透過率は１０％であった；
形成されたキャリアテープの表面欠陥（尖端など）は０％の値に減少した；
形成されたキャリアテープにおける高密度の絡み合い又は集塊の蓄積の測定値は０％の値に減少した；
形成されたキャリアテープの炭素材料移動（剥離）の測定値は０％の値に減少した。
【００５８】
実施例３：整列した複数のポケットを有するキャリアテープを以下の条件に従って形成した：
カーボンナノチューブは単層であり、各々約１０ｎｍの直径寸法を有する；
カーボンナノチューブの表面積は８５０ｍ２／ｇである；
カーボンナノチューブは５５００：１のアスペクト比を有する；
カーボンナノチューブは、押出成形前に基材に原料として添加した；
カーボンナノチューブは、形成されたキャリアテープの材料の約０．２重量％を構成した；
基材は、形成されたキャリアテープの以下の重量％を構成した：
直鎖状低密度ポリエチレン（ＬＬＤＰＥ）（１９．８％）；
アクリロニトリルブタジエンスチレン（ＡＢＳ）（８０％）；
形成されたキャリアテープの表面抵抗率は１×１０１０Ω／ｓｑであった；
形成されたキャリアテープの光透過率は８４％であった；
形成されたキャリアテープのヘイズ値は５９．５％であった；
形成されたキャリアテープの透明度は２６％であった；
形成されたキャリアテープの表面欠陥（尖端など）は０％の値に減少した；
形成されたキャリアテープにおける高密度の絡み合い又は集塊の蓄積の測定値は０％の値に減少した；
形成されたキャリアテープの炭素材料移動（剥離）の測定値は０％の値に減少した。
【００５９】
実施例４：整列した複数のポケットを有するキャリアテープを以下の条件に従って形成した：
カーボンナノチューブは単層であり、各々約６０ｎｍの直径寸法を有する；
カーボンナノチューブの表面積は７５０ｍ２／ｇである；
カーボンナノチューブは６０００：１のアスペクト比を有する；
カーボンナノチューブは、押出成形前に基材に原料として添加した；
カーボンナノチューブは、形成されたキャリアテープの材料の約０．２５重量％を構成した；
基材は、形成されたキャリアテープの以下の重量％を構成した：
直鎖状低密度ポリエチレン（ＬＬＤＰＥ）（１９．７５％）；
スチレン−アクリロニトリル（ＳＡＮ）（８０％）；
形成されたキャリアテープの表面抵抗率は１×１０１１Ω／ｓｑであった；
形成されたキャリアテープの光透過率は８１％であった；
形成されたキャリアテープのヘイズ値は６９．５％であった；
形成されたキャリアテープの透明度は３４％であった；
形成されたキャリアテープの表面欠陥（尖端など）は０％の値に減少した；
形成されたキャリアテープにおける高密度の絡み合い又は集塊の蓄積の測定値は０％の値に減少した；
形成されたキャリアテープの炭素材料移動（剥離）の測定値は０％の値に減少した。
【００６０】
実施例５：静電気散逸性キャリアバッグを以下の条件に従って形成した：
カーボンナノチューブは単層であり、各々約２３ｎｍの直径寸法を有する；
カーボンナノチューブの平均表面積は７５０ｍ２／ｇである；
カーボンナノチューブは４５００：１のアスペクト比を有する；
カーボンナノチューブは、シートに押出成形する前に基材に原料として添加した；
カーボンナノチューブは、形成された散逸性バッグの材料の約０．２％を構成した；
基材は、形成された静電気散逸性キャリアバッグの以下の割合を構成した：
直鎖状低密度ポリエチレン（ＬＬＤＰＥ）（９９．８０％）；
形成された静電気散逸性キャリアバッグの表面抵抗率は１×１０１０Ω／ｓｑであった。
【００６１】
形成された静電気散逸性キャリアバッグの光透過率は８０％であった；
形成された静電気散逸性キャリアバッグのヘイズ値は８０％であった；
形成された静電気散逸性キャリアバッグの透明度は５４％であった；
形成された静電気散逸性キャリアバッグ（ニブなど）の表面欠陥は、０％の値に減少した；
形成された静電気散逸性キャリアバッグにおける高密度の絡み合い又は集塊の蓄積の測定値は０％の値に減少した；
形成された静電気散逸性キャリアバッグの炭素材料移動（剥離）の測定値は０％の値に減少した。
【００６２】
実施例６：静電気散逸性キャリアバッグを以下の条件に従って形成した：
カーボンナノチューブは多層であり、層間の離間距離は約０．３４ｎｍである；
各カーボンナノチューブの直径は約４５ｎｍである；
カーボンナノチューブの平均表面積は１０００ｍ２／ｇである；
カーボンナノチューブは３０００：１のアスペクト比を有する；
カーボンナノチューブは、静電気散逸性キャリアバッグをブロー成形する前に、予備配合された濃縮添加剤として基材に添加した；
カーボンナノチューブは、ブロー成形された静電気散逸性キャリアバッグの材料の約２．０％を構成した。
【００６３】
基材は、ブロー成形された静電気散逸キャリアバッグの以下の割合を構成した：
ポリエチレンテレフタレート（ＰＥＴ）（４８．００％）；
直鎖状低密度ポリエチレン（ＬＬＤＰＥ）（５０％）；
ブロー成形された静電気散逸性キャリアバッグの表面抵抗率は１×１０１０Ω／ｓｑであった；
ブロー成形された静電気散逸性キャリアバッグの光透過率は６０％であった；
ブロー成形された静電気散逸性キャリアバッグのヘイズ値は６０％であった；
ブロー成形された静電気散逸性キャリアバッグの透明度は３０％であった；
ブロー成形された静電気散逸性キャリアバッグの表面欠陥（ニブなど）は、０％の値に減少した。
【００６４】
ブロー成形された静電気散逸性キャリアバッグにおける高密度の絡み合い又は集塊の蓄積の測定値は０％の値に減少した；
ブロー成形された静電気散逸性キャリアバッグの炭素材料移動（剥離）の測定値は０％の値に減少した。
【００６５】
実施例７：静電気散逸性キャリアバッグを以下の条件に従って形成した：
カーボンナノチューブは単層であり、各々約２０ｎｍの直径寸法を有する；
カーボンナノチューブの平均表面積は８５０ｍ２／ｇである；
カーボンナノチューブは５５００：１のアスペクト比を有する；
カーボンナノチューブは、シートに押出成形する前に基材に原料として添加した；
カーボンナノチューブは、形成された帯電防止カバーテープの材料の約０．３％を構成した。
【００６６】
基材は、形成された静電気散逸性キャリアバッグの以下の割合を構成した：
二軸延伸ポリエチレンテレフタレート（ＢＯ−ＰＥＴ）（３９．８５％）；
中間材料は、形成された静電気散逸性キャリアバッグの以下の割合を構成した：
エチレン−酢酸ビニルコポリマー（ＥＶＡ）（４０．００％）；
シーラント材料は、形成された静電気散逸性キャリアバッグの以下の割合を構成した：
エチレン−酢酸ビニルコポリマー（ＥＶＡ）＋ポリウレタン系樹脂（ＰＵ）＋ポリエチレン樹脂（ＰＥ）（３９．８５％）；
形成された静電気散逸性キャリアバッグの表面抵抗率は１×１０１０Ω／ｓｑであった；
形成されたキャリアテープの光透過率は７４％であった；
形成されたキャリアテープのヘイズ値は６０．５％であった；
形成されたキャリアテープの透明度は２０％であった。
【００６７】
実施例８：静電気散逸性キャリアバッグを以下の条件に従って形成した：
カーボンナノチューブは単層であり、各々約２５ｎｍの直径寸法を有する；
カーボンナノチューブの平均表面積は９００ｍ２／ｇである；
カーボンナノチューブは５０００：１のアスペクト比を有する；
カーボンナノチューブは、シートに押出成形する前に基材に原料として添加した；
カーボンナノチューブは、形成された帯電防止カバーテープの材料の約０．４％を構成した。
【００６８】
基材は、形成された静電気散逸性キャリアバッグの以下の割合を構成した：
二軸延伸ポリエチレンテレフタレート（ＢＯ−ＰＥＴ）（３９．８０％）；
中間材料は、形成された静電気散逸性キャリアバッグの以下の割合を構成した：
ポリプロピレン（ＰＰ）（４０．００％）；
シーラント材料は、形成された静電気散逸性キャリアバッグの以下の割合を構成した：
ポリプロピレン（ＰＰ）、ポリウレタン系樹脂（ＰＵ）、ポリエチレン樹脂（ＰＥ）（３９．８５％）；
形成された静電気散逸性キャリアバッグの表面抵抗率は１×１０９Ω／ｓｑであった；
形成されたキャリアテープの光透過率は８４％であった；
形成されたキャリアテープのヘイズ値は６０．５％であった；
形成されたキャリアテープの透明度は２０％であった。
【００６９】
第１の代替実施形態では、キャリアテープは整列した複数のポケットを含み、ポケットは電子部品の輸送用に構成及び配置され、キャリアテープは複数の材料から形成され、前記複数の材料はポリマー及びカーボンナノチューブを含み、ポリマーは前記複数の材料のうち０．９９重量％〜９９重量％を占め、カーボンナノチューブは前記複数の材料のうち０．０１重量％〜３重量％を占める。
【００７０】
第２の代替実施形態では、第１の代替実施形態におけるカーボンナノチューブは、単層カーボンナノチューブ、二層カーボンナノチューブ、及び三層又は多層カーボンナノチューブ、及びそれらの組み合わせからなる群から選択される。
【００７１】
第３の代替実施形態では、第２の代替実施形態における二層カーボンナノチューブ及び三層又は多層カーボンナノチューブにおいて、隣接する層間の離間距離は０．２０ｎｍ〜０．３４ｎｍである。
【００７２】
第４の代替実施形態では、第２の代替実施形態におけるカーボンナノチューブは各々１ｎｍ〜１００ｎｍの直径寸法を有する。
第５の代替実施形態では、第２の代替実施形態におけるカーボンナノチューブは各々６００ｍ２／ｇ〜１０００ｍ２／ｇの表面積を有する。
【００７３】
第６の代替実施形態では、第２の代替実施形態におけるカーボンナノチューブは３０００：１〜６０００：１のアスペクト比を有する。
第７の代替実施形態では、第１の代替実施形態におけるカーボンナノチューブは、キャリアテープ、カバーテープ又は静電気散逸性バッグの押出しの前に、未加工カーボンナノチューブ材料としてポリマーに添加される。
【００７４】
第８の代替実施形態では、第１の代替実施形態におけるポリマーは、ポリカーボネート（ＰＣ）、アクリロニトリルブタジエンスチレン（ＡＢＳ）、ポリプロピレン（ＰＰ）、ポリスチレン（ＰＳ）、ポリエチレンテレフタレート（ＰＥＴ）、高密度ポリエチレン（ＨＤＰＥ）、低密度ポリエチレン（ＬＤＰＥ）、直鎖状低密度ポリエチレン（ＬＬＤＰＥ）、スチレン−アクリロニトリル（ＳＡＮ）、ポリエチレン（ＰＥ）、ポリエステル（ＰＥＴＥ）及びそれらの組み合わせからなる群から選択される。
【００７５】
第９の代替的実施形態では、第１の代替的実施形態におけるキャリアテープは１×１０５〜１×１０１２Ω／ｓｑの測定静電気散逸範囲を有する。
第１０の代替実施形態では、第２の代替実施形態におけるキャリアテープは６０％〜９０％の光透過率を有する。
【００７６】
第１１の代替実施形態では、第１０の代替実施形態におけるキャリアテープは６０％〜７０％のヘイズ値を有する。
第１２の代替実施形態では、第１１の代替実施形態におけるキャリアテープは２５％〜４５％の透明度を有する。
【００７７】
第１３の代替実施形態では、第２の代替実施形態におけるキャリアテープは１０％以下の表面欠陥の測定値を有する。
第１４の代替実施形態では、第２の代替実施形態におけるキャリアテープは５％以下の高密度絡み合いの測定値を有する。
【００７８】
第１５の代替実施形態では、第２の代替実施形態におけるキャリアテープは５％以下の集塊の測定値を有する。
第１６の代替実施形態では、第２の代替実施形態におけるキャリアテープは、１％以下の炭素材料移動（剥離）の測定値を有する。
【００７９】
第１７の代替実施形態では、第１の代替実施形態におけるキャリアテープはさらにカバーテープを含み、カバーテープは熱活性化接着剤又は感圧接着剤を有し、カバーテープは、ポリマー及びカーボンナノチューブから形成された少なくとも１つの層を有する。
【００８０】
第１８の代替実施形態では、カバーテープは長尺のテープ部分から形成され、前記長尺のテープ部分は複数の材料から形成され、前記複数の材料はポリマー及びカーボンナノチューブを含み、ポリマーは前記複数の材料のうち０．９９重量％〜９９重量％を占め、カーボンナノチューブは前記複数の材料のうち０．０１重量％〜３重量％を占め、前記長尺のテープ部分は、熱活性化又は圧力活性化を介してキャリアテープに結合するように構成及び配置されている。
【００８１】
第１９の代替実施形態では、帯電防止バッグは複数の層から形成され、前記複数の層は積層されて互いに結合され、前記帯電防止バッグは電子部品の輸送用に構成及び配置されており、前記複数の層のうちの少なくとも１つは複数の材料から形成され、前記複数の材料はポリマー及びカーボンナノチューブを含み、ポリマーは前記複数の材料のうち０．９９重量％〜９９重量％を占め、カーボンナノチューブは前記複数の材料のうち０．０１重量％〜３重量％を占める。
【００８２】
米国特許出願公開第２００８／００８５４０５号は、その全体が参照により本明細書に組み込まれる。以下に特定された刊行物もまた、その全体が参照により本明細書に組み込まれる。
【００８３】
Ｅｆｆｉｃｉｅｎｔ  ｃｏａｔｉｎｇ  ｏｆ  ｔｒａｎｓｐａｒｅｎｔ  ａｎｄ  ｃｏｎｄｕｃｔｉｖｅ  ｃａｒｂｏｎ  ｎａｎｏｔｕｂｅ  ｔｈｉｎ  ｆｉｌｍｓ  ｏｎ  ｐｌａｓｔｉｃ  ｓｕｂｓｔｒａｔｅｓ（プラスチック基板上への透明な導電性カーボンナノチューブ薄膜の効率的なコーティング）、Ｍ  Ｈ  Ａｎｄｒｅｗ  Ｎｇ、Ｌｙｓｉａ  Ｔ  Ｈａｒｔａｄｉ、Ｈｕｉｗｅｎ  Ｔａｎ及びＣ  Ｈ  Ｐａｔｒｉｃｋ  Ｐｏａ、２００８年４月１５日公開、英国物理学会出版局、Ｎａｎｏｔｅｃｈｎｏｌｏｇｙ、第１９巻、第２０号。
【００８４】
本発明の好ましい実施形態及び代替実施形態の説明は以上であるが、当業者は、本明細書に記載の特定の実施形態に対する他の均等物を認識することができ、これら均等物は添付の特許請求の範囲によって包含されることが意図されている。
【００８５】
上記の開示は例示を意図しており、本発明を網羅するものではない。この説明により、当業者には多くの変更例及び代替例が示唆されるであろう。個々の図に示され、上記で説明された様々な要素は、必要に応じて組み合わせることができ、また、組み合わせのために変更することができる。これらの全ての代替例及び変更例は特許請求の範囲に含まれることが意図されており、特許請求の範囲において、「含む」という用語は「含むがそれに限定されない」ことを意味する。
【００８６】
本発明を特徴付けるこれら及び他の実施形態は、添付の特許請求の範囲において詳細に示され、その一部を形成する。しかし、本発明ならびにその使用によって得られるその利点及び目的をさらに理解するためには、本明細書のさらなる部分を形成する図面及び本発明の実施形態が示され説明されている添付の説明事項を参照されたい。